(57)【要約】【課題】耐熱変色性に優れ、長期信頼性に優れた反射体を構成することができる熱可塑性樹脂組成物を提供する。【解決手段】熱可塑性樹脂組成物であって、熱可塑性樹脂と、白色顔料と、ヒンダードフェノール系酸化防止剤と、リン系酸化防止剤とを含む。熱可塑性樹脂の融点が、２７０〜３５０℃である。白色顔料の含有量が、１０〜５０質量％である。リン系酸化防止剤の含有量が、１．０質量％以上である。ヒンダードフェノール系酸化防止剤とリン系酸化防止剤との質量比が、ヒンダードフェノール系酸化防止剤／リン系酸化防止剤＝０〜０．２４である。【選択図】なし【特許請求の範囲】
【請求項１】
熱可塑性樹脂と、白色顔料と、ヒンダードフェノール系酸化防止剤と、リン系酸化防止剤とを含み、熱可塑性樹脂の融点が２７０〜３５０℃であり、白色顔料の含有量が１０〜５０質量％であり、リン系酸化防止剤の含有量が１．０質量％以上であり、ヒンダードフェノール系酸化防止剤とリン系酸化防止剤との質量比が、ヒンダードフェノール系酸化防止剤／リン系酸化防止剤＝０〜０．２４であることを特徴とする熱可塑性樹脂組成物。
【請求項２】
熱可塑性樹脂がポリアミドおよび／またはポリエステルであることを特徴とする請求項１記載の熱可塑性樹脂組成物。
【請求項３】
２種類以上の白色顔料を含有することを特徴とする請求項１または２記載の熱可塑性樹脂組成物。
【請求項４】
さらに強化材を含有し、前記強化材の含有量が１〜５０質量％であることを特徴とする請求項１から３までのいずれか１項記載の熱可塑性樹脂組成物。
【請求項５】
さらにマグネシウム化合物を含有し、前記マグネシウム化合物は酸化マグネシウムおよび／または水酸化マグネシウムであり、前記マグネシウム化合物の含有量が０．０５〜１０質量％であることを特徴とする請求項１から４までのいずれか１項記載の熱可塑性樹脂組成物。
【請求項６】
さらに光安定剤を０．０１〜５質量％含有すること、および／または、硫黄系酸化防止剤を０．０１〜５質量％含有することを特徴とする請求項１から５までのいずれか１項記載の熱可塑性樹脂組成物。
【請求項７】
請求項１から５までのいずれか１項記載の熱可塑性樹脂組成物を成形したものであることを特徴とする反射体。
【請求項８】
請求項７に記載の反射体を備えていることを特徴とするＬＥＤパッケージ。
【請求項９】
請求項８に記載のＬＥＤパッケージを備えるとともに、照明装置または画像表示装置として構成されていることを特徴とするＬＥＤ応用装置。
【発明の詳細な説明】
【技術分野】
【０００１】
本発明は熱可塑性樹脂組成物およびそれを成形した成形体に関し、特に熱可塑性樹脂と白色顔料とを含有する熱可塑性樹脂組成物およびそれを成形した成形体に関する。
【背景技術】
【０００２】
発光ダイオード（ＬＥＤ）は、低消費電力かつ長寿命であることから、新しい照明光源や表示素子として需要が急速に拡大しており、また大型化やハイパワー化が進んでいる。
【０００３】
ＬＥＤにおけるハウジングを兼ねた反射体を構成する樹脂材料には、光を効率的に利用するために、優れた反射率が求められている。例えば、もっとも発光効率が優れ、広く使われている白色ＬＥＤにおいては、ＬＥＤの青色光と、その光で蛍光体が発する補色の黄色光とを組み合わせるため、その反射体については、青色光の反射率、特に４４０〜４６０ｎｍの波長の光の反射率が、最重要視されている。
【０００４】
ＬＥＤの反射体を構成する樹脂材料として、酸化チタンなどの白色顔料を含有させたポリアミド樹脂組成物やポリエステル樹脂等の熱可塑性樹脂が知られており、これらの熱可塑性樹脂は、その高反射率性や加工性などの面から、広く使われている。ところで、ＬＥＤの反射体を構成する樹脂材料は、反射体を製造するための溶融加工時およびＬＥＤパッケージを製造するための実装工程時に、短期間高熱にさらされる。また、ＬＥＤの点灯使用時にＬＥＤ素子の発する光と熱に長期間さらされる。これら製造時および使用時に熱変色を起こさずに、高い反射率を維持することが、同樹脂材料についての従来からの課題である。これらの課題に対して特許文献１〜３には、特定の酸化防止剤を特定量配合することにより耐熱変色性を改善する技術が開示されている。
【０００５】
しかしながら、高出力のＬＥＤパッケージに適用しようとした場合に、これらの樹脂組成物では、耐熱変色性が不十分である。すなわち長期間にわたって反射率を維持するという長期信頼性が不十分である。
【先行技術文献】
【特許文献】
【０００６】
【特許文献１】国際公開第２０１７／００２８２４号
【特許文献２】特表２０１４−５２０１９０号公報
【特許文献４】国際公開第２０１６／００２１９２号
【発明の概要】
【発明が解決しようとする課題】
【０００７】
本発明は、このような従来技術の問題点に対して、耐熱変色性に優れ、長期信頼性に優れた反射体を構成することができる熱可塑性樹脂組成物を提供することを目的とする。
【課題を解決するための手段】
【０００８】
本発明の要旨は下記の通りである。
【０００９】
〔１〕熱可塑性樹脂と、白色顔料と、ヒンダードフェノール系酸化防止剤と、リン系酸化防止剤とを含み、熱可塑性樹脂の融点が２７０〜３５０℃であり、白色顔料の含有量が１０〜５０質量％であり、リン系酸化防止剤の含有量が１．０質量％以上であり、ヒンダードフェノール系酸化防止剤とリン系酸化防止剤との質量比が、ヒンダードフェノール系酸化防止剤／リン系酸化防止剤＝０〜０．２４であることを特徴とする熱可塑性樹脂組成物。
【００１０】
〔２〕熱可塑性樹脂がポリアミドおよび／またはポリエステルであることを特徴とする〔１〕の熱可塑性樹脂組成物。
【００１１】
〔３〕２種類以上の白色顔料を含有することを特徴とする〔１〕または〔２〕の熱可塑性樹脂組成物。
【００１２】
〔４〕さらに強化材を含有し、前記強化材の含有量が１〜５０質量％であることを特徴とする〔１〕から〔３〕までのいずれかの熱可塑性樹脂組成物。
【００１３】
〔５〕さらにマグネシウム化合物を含有し、前記マグネシウム化合物は酸化マグネシウムおよび／または水酸化マグネシウムであり、前記マグネシウム化合物の含有量が０．０５〜１０質量％であることを特徴とする〔１〕から〔４〕までのいずれかの熱可塑性樹脂組成物。
【００１４】
〔６〕さらに光安定剤を０．０１〜５質量％含有すること、および／または、硫黄系酸化防止剤を０．０１〜５質量％含有することを特徴とする〔１〕から〔５〕までのいずれかの熱可塑性樹脂組成物。
【００１５】
〔７〕上記〔１〕から〔６〕までのいずれかの熱可塑性樹脂組成物を成形したものであることを特徴とする反射体。
【００１６】
〔８〕上記〔７〕の反射体を備えていることを特徴とするＬＥＤパッケージ。
【００１７】
〔９〕上記〔８〕のＬＥＤパッケージを備えるとともに、照明装置または画像表示装置として構成されていることを特徴とするＬＥＤ応用装置。
【発明の効果】
【００１８】
本発明によれば、反射率、耐熱変色性に優れ、ＬＥＤへの使用時における反射率低下が少なく長期信頼性に優れた反射体を構成可能な熱可塑性樹脂組成物を提供することができる。本発明の熱可塑性樹脂組成物を備えた反射体は、高輝度のＬＥＤパッケージおよびそれを用いた照明装置、画像表示装置に使用することができる。
【発明を実施するための形態】
【００１９】
本発明の熱可塑性樹脂組成物は、熱可塑性樹脂を含有する。
【００２０】
熱可塑性樹脂は、融点が２７０〜３５０℃であることが必要である。熱可塑性樹脂の融点が２７０℃以上であることにより、耐熱性を有し、最高温度が２６０℃程度となるリフローはんだ工程に耐えることができる。しかし、熱可塑性樹脂の融点が３５０℃を超えると、溶融加工時に樹脂の分解および変色を抑えることが難しく、高い反射率を有する樹脂組成物および成形品を作製するのが困難となる。
【００２１】
熱可塑性樹脂は、ポリアミドおよび／またはポリエステルから選ばれることが好ましい。熱可塑性樹脂としては、例えば、脂肪族ポリアミド、半芳香族ポリアミド、脂環族ポリアミド、芳香族／脂環族ポリエステル、およびそれらの共重合体が挙げられる。
【００２２】
脂肪族ポリアミドの具体例としては、ポリアミド４６などが挙げられる。
【００２３】
半芳香族ポリアミドの具体例としては、芳香族ジカルボン酸成分と脂肪族ジアミン成分とから構成されるポリアミドが挙げられる。その具体例として、ポリアミド４Ｉ（Ｉ：イソフタル酸）、ポリアミド６Ｉ、ポリアミド７Ｔ（Ｔ：テレフタル酸）、ポリアミド８Ｔ、ポリアミド９Ｔ、ポリアミド１０Ｔ、ポリアミド１１Ｔ、ポリアミド１２Ｔなどが挙げられる。
【００２４】
脂環族ポリアミドの具体例として、ポリアミド６Ｃ（Ｃ：１，４−シクロヘキサンジカルボン酸）、ポリアミド７Ｃ、ポリアミド８Ｃ、ポリアミド９Ｃ、ポリアミド１０Ｃ、ポリアミド１１Ｃ、ポリアミド１２Ｃなどが挙げられる。
【００２５】
ポリアミド共重合体としては、例えばジアミンの炭素数が６の場合、ＰＡ６Ｔ（ＰＡ：ポリアミド）／６、ＰＡ６Ｔ／１２、ＰＡ６Ｔ／６６、ＰＡ６Ｔ／６１０、ＰＡ６Ｔ／６１２、ＰＡ６Ｔ／６Ｉ、ＰＡ６Ｔ／６Ｉ／６６、ＰＡ６Ｔ／Ｍ５Ｔ（Ｍ５：メチルペンタジアミン）、ＰＡ６Ｔ／ＴＭ６Ｔ（ＴＭ６：２，２，４−または２，４，４−トリメチルヘキサメチレンジアミン）、ＰＡ６Ｔ／ＭＭＣＴ（ＭＭＣ：４，４’−メチレンビス（２−メチルシクロヘキシルアミン））などが挙げられる。
【００２６】
芳香族／脂環族ポリエステルの具体例としては、ＰＣＴ（ポリシクロヘキシレンジメチレンテレフタレート）やＰＣＴＡ（ポリシクロヘキシレンジメチレンテレフタレート・イソフタレート）などが挙げられる。
【００２７】
熱可塑性樹脂（Ａ）として、これらポリアミドやポリエステルを単独で使用してもよいし、これらの共重合体を使用してもよいし、これらのうちの２種類以上の混合物を使用してもよい。
【００２８】
本発明において、ポリアミドとしては、工業的な汎用性が高いことから、ポリアミド４６、ポリアミド６Ｔ、ポリアミド９Ｔ、ポリアミド１０Ｔ、およびそれらの共重合体が好適な例として挙げられる。さらに、ポリアミド６Ｔ、ポリアミド９Ｔ、ポリアミド１０Ｔ、およびそれらの共重合体は、耐熱変色性、低吸水率の観点からさらに好ましく、中でもポリアミド１０Ｔおよびその共重合体が特に好ましい。
【００２９】
ポリアミドは、芳香族ジカルボン酸成分および脂肪族ジアミン成分を主体とすることが好ましい。なお、「主体とする」とは、ジカルボン酸成分、ジアミン成分について、芳香族ジカルボン酸、脂肪族ジアミン成分がそれぞれ６０モル％以上であることをいう。好ましくは７０モル％以上、より好ましくは８０モル％以上である。
【００３０】
芳香族ジカルボン酸としては、例えば、テレフタル酸、イソフタル酸、オルトフタル酸、ナフタレンジカルボン酸が挙げられ、中でも、テレフタル酸が好ましい。本発明においては、芳香族ジカルボン酸成分におけるテレフタル酸の含有量が６０モル％以上であることが好ましく、９０モル％以上であることがより好ましい。テレフタル酸の含有量が６０モル％未満であると、ポリアミドは、融点が低下したり、結晶性が低くなったりしやすくなる。
【００３１】
芳香族ジカルボン酸成分以外のジカルボン酸成分としては、例えば、アジピン酸、セバシン酸が挙げられる。
【００３２】
脂肪族ジアミンとしては、例えば、炭素数が３〜２０である脂肪族ジアミンが挙げられ、中でも、１，６−ヘキサンジアミン、１，９−ノナンジアミン、１，１０−デカンジアミン、１，１１−ウンデカンジアミン、１，１２−ドデカンジアミンが好ましい。本発明においては、脂肪族ジアミン成分において、最も含有量の多い脂肪族ジアミンの含有量が、６０モル％以上であることが好ましく、７５モル％以上であることがより好ましい。最も含有量の多い脂肪族ジアミンの含有量が６０モル％未満であると、熱可塑性樹脂は、融点が低下したり、結晶性が低くなったりしやすくなる。
【００３３】
脂肪族ジアミン成分以外のジアミン成分としては、例えば、１，４−フェニレンジアミン、１，４−シクロヘキシルジアミンが挙げられる。
【００３４】
本発明において、ポリアミドは、モノカルボン酸成分を構成成分とすることが好ましい。モノカルボン酸を含有することにより、ポリアミドは、末端の遊離アミノ基量を低く保つことが可能となり、熱を受けた際の、熱劣化や酸化劣化によるポリアミドの分解や変色が抑えられ、また末端が疎水性であるため低吸水性とすることができる。その結果、得られる反射板において反射率の低下が抑制できる効果がある。
【００３５】
モノカルボン酸成分の含有量は、ポリアミドを構成する全モノマー成分に対して０．３〜４．０モル％であることが好ましく、０．３〜３．０モル％であることがより好ましく、０．３〜２．８モル％であることがさらに好ましく、０．８〜２．８モル％であることが特に好ましい。上記範囲内でモノカルボン酸成分を含有することにより、ポリアミドは、重合時の分子量分布を小さくでき、熱を受けた際の、熱劣化や酸化劣化による分解や変色が抑えられ、成形加工時の離型性の向上がみられ、成形加工時においてガスの発生量を抑制することができ、また成形体は、リフロー工程のブリスター発生を抑えることができる。一方、ポリアミドは、モノカルボン酸成分の含有量が上記範囲を超えると、機械的特性が低下することがある。なお、本発明において、モノカルボン酸の含有量は、ポリアミド中のモノカルボン酸の残基、すなわち、モノカルボン酸から末端の水酸基が脱離したものが占める割合をいう。
【００３６】
本発明において、熱可塑性樹脂は、メルトフローレート（ＭＦＲ）が１〜２００ｇ／１０分であることが好ましく、１０〜１５０ｇ／１０分であることがより好ましく、４０〜１３０ｇ／１０分であることがさらに好ましい。ＭＦＲは、成形流動性の指標とすることができ、ＭＦＲの値が高いほど流動性が高いことを示す。熱可塑性樹脂のＭＦＲが２００ｇ／１０分を超えると、得られる樹脂組成物の機械的特性が低下する場合がある。熱可塑性樹脂のＭＦＲが１ｇ／１０分未満であると、流動性が著しく低く、溶融加工できない場合があったり、溶融加工時のせん断発熱により着色し、成形体の反射率が低下したりする場合がある。
【００３７】
熱可塑性樹脂は、従来から知られている加熱重合法や溶液重合法の方法を用いて製造することができる。中でも、工業的に有利である点から、加熱重合法が好ましく用いられる。熱可塑性樹脂の重合は、窒素、二酸化炭素、アルゴンなどの不活性ガスを重合釜中に封入して、不活性ガス雰囲気下で実施することが好ましい。それにより、重合中の熱可塑性樹脂の酸化劣化による変色が抑えられると同時に、重合以後の工程における変色も抑えられる効果がある。
【００３８】
本発明の熱可塑性樹脂組成物は、白色顔料を含有する。
【００３９】
白色顔料としては、例えば、酸化チタン、酸化亜鉛、硫化亜鉛、硫酸亜鉛、硫酸バリウム、炭酸カルシウム、酸化アルミナが挙げられる。中でも、酸化チタン、硫酸バリウム、炭酸カルシウムが好ましく、酸化チタンが特に好ましい。
【００４０】
酸化チタンは、屈折率が高く光安定性が良好なルチル型が好ましい。酸化チタンの粒子径は、０．０５〜２．０μｍであることが好ましく、０．０５〜０．５μｍであることがより好ましい。
【００４１】
硫酸バリウムは、天然に産出するものでも合成品でもよく、前者としては、重晶石（バライト）が挙げられ、後者としては、沈降性硫酸バリウムが挙げられる。硫酸バリウムの粒径は、０．００５〜１０μｍであることが好ましく、０．０１〜１μｍであることがより好ましい。
【００４２】
炭酸カルシウムとしては、例えば、方解石（カルサイト）、霰石（アラゴナイト）、天然炭酸カルシウム（重質炭酸カルシウム）、合成炭酸カルシウム（沈降炭酸カルシウム）が挙げられ、中でも、方解石、霰石が好ましい。炭酸カルシウムの粒子径は、０．０５〜１０μｍであることが好ましく、０．１〜５μｍであることがより好ましい。
【００４３】
酸化亜鉛は、天然に産出するものでも合成品でもよいが、純度の高い合成品が好ましい。酸化亜鉛の粒径は、０．１〜１．０μｍであることが好ましい。
【００４４】
白色顔料は、中性化のためや、光触媒作用等の低減のためや、熱可塑性樹脂との濡れ性改善のために、表面処理されていてもよい。表面処理剤としては、例えば、アルミナ、シリカ、酸化亜鉛、酸化ジルコニウム等の金属酸化物、ステアリン酸等の有機酸またはそれらの金属塩、ポリオール、シランカップリング剤、チタンカップリング剤が挙げられる。
【００４５】
本発明の熱可塑性樹脂組成物は、白色顔料を１０〜５０質量％含有することが必要である。その含有量は、１５〜４５質量％であることが好ましく、２０〜４０質量％であることがさらに好ましい。白色顔料の含有量が５質量％未満であると、熱可塑性樹脂組成物の反射率が低下することがある。一方、５０質量％を超えると、熱可塑性樹脂組成物の反射率に優れる反面、成形する際に熱可塑性樹脂と白色顔料との溶融混練が困難となったり、成形性が損なわれたりすることがある。また得られる成形体の機械的特性が不十分となることがある。
【００４６】
本発明の熱可塑性樹脂組成物は、白色顔料を２種以上含有することが好ましい。２種以上の白色顔料、特に屈折率や粒径の異なる２種以上の白色顔料を併用することにより、薄肉部での反射率を高くすることができる。ＬＥＤの反射体は、その構造上厚肉部と薄肉部が存在するが、薄肉部の方が反射率が低いため、輝度のムラができやすい。ところが、２種以上の白色顔料を併用すると、厚肉部と薄肉部の反射率の差が小さくなり、結果的に輝度のムラも抑えることができる。
【００４７】
本発明の熱可塑性樹脂組成物は、ヒンダードフェノール系酸化防止剤とリン系酸化防止剤とを含有し、その質量比（ヒンダードフェノール系酸化防止剤／リン系酸化防止剤）が、０〜０．２４であることが必要である。質量比が０〜０．２４の範囲にあることで、本発明の熱可塑性樹脂組成物は、耐熱変色性に優れ、長期信頼性に優れるものとなる。
【００４８】
上記した質量比の範囲内で、熱可塑性樹脂組成物におけるヒンダードフェノール系酸化防止剤の含有量は、０〜２質量％であることが好ましく、０〜１質量％であることがさらに好ましく、０〜０．５質量％であることが特に好ましい。含有量が多いと、機械強度の低下をまねくおそれがある。
【００４９】
また上記した質量比の範囲内で、熱可塑性樹脂組成物におけるリン系酸化防止剤の含有量は、１．０〜３．５質量％であることが好ましく、１〜２質量％であることがさらに好ましい。含有量が１．０質量％未満の場合は、耐熱変色性が不十分になりやすい。反対に含有量が３．５質量％を超える場合は、添加効果の向上が見られないばかりか、機械強度の低下をまねくおそれがある。
【００５０】
なお、上記した質量比の範囲内で、ヒンダードフェノール系酸化防止剤の含有量を上記のように０〜２質量％の範囲とすると、それに対応したリン系酸化防止剤の含有量が上記した好ましい範囲の上限である３．５質量％を超えることがある。同様に、上記した質量比の範囲内で、リン系酸化防止剤の含有量を上記のように１．０〜３．５質量％の範囲とすると、それに対応したヒンダードフェノール系酸化防止剤の含有量が上記した好ましい範囲を逸脱することがある。
【００５１】
リン系酸化防止剤は、無機化合物でも有機化合物でもよく、例えば、リン酸一ナトリウム、リン酸二ナトリウム、リン酸三ナトリウム、亜リン酸ナトリウム、亜リン酸カルシウム、亜リン酸マグネシウム、亜リン酸マンガン等の無機リン酸塩が挙げられる。また、トリフェニルホスファイト、トリオクタデシルホスファイト、トリデシルホスファイト、トリノニルフェニルホスファイト、ジフェニルイソデシルホスファイト、ビス（２，６−ジ−ｔｅｒｔ−ブチル−４−メチルフェニル）ペンタエリスリトールジホスファイト、トリス（２，４−ジ−ｔｅｒｔ−ブチルフェニル）ホスファイト、ジステアリルペンタエリスリトールジホスファイト、ビス（ノニルフェニル）ペンタエリスリトールジホスファイト、テトラキス（２，４−ジ−ｔｅｒｔ−ブチルフェニル）−４，４−ビフェニリレンジホスファイト、テトラキス（２，４−ジ−ｔｅｒｔ−ブチルフェニル）−４，４’−ビフェニレン−ジ−ホスホナイト、テトラキス（２，４−ジ−ｔｅｒｔ−ブチル−５−メチルフェニル）−４，４’−ビフェニレン−ジ−ホスホナイトが挙げられる。中でも、ビス（２，６−ジ−ｔｅｒｔ−ブチル−４−メチルフェニル）ペンタエリスリトールジホスファイト、テトラキス（２，４−ジ−ｔ−ブチルフェニル）−４，４−ビフェニリレンジホスファイト、テトラキス（２，４−ジ−ｔｅｒｔ−ブチルフェニル）−４，４’−（ビフェニレン−ジ−ホスホナイト、テトラキス（２，４−ジ−ｔｅｒｔ−ブチル−５−メチルフェニル）−４，４’−ビフェニレン−ジ−ホスホナイトが好ましい。これらは単独で用いてもよいし、併用してもよい。市販のリン系酸化防止剤としては、例えば、アデカ社製アデカスタブＰＥＰ−８、ＰＥＰ−３６、ＰＥＰ−４Ｃ、クラリアント社製ホスタノックスＰ−ＥＰＱ、大崎工業社製ＧＳＹ−Ｐ１０１が挙げられる。
【００５２】
ヒンダードフェノール系酸化防止剤としては、例えば、ｎ−オクタデシル−３−（３’，５’−ジ−ｔ−ブチル−４’−ヒドロキシフェニル）−プロピオネート、ｎ−オクタデシル−３−（３’−メチル−５’−ｔ−ブチル−４’−ヒドロキシフェニル）−プロピオネート、ｎ−テトラデシル−３−（３’，５’−ジ−ｔ−ブチル−４’−ヒドロキシフェニル）−プロピオネート、１，６−ヘキサンジオール−ビス−［３−（３，５−ジ−ｔ−ブチル−４−ヒドロキシフェニル）−プロピオネート］、１，４−ブタンジオール−ビス−［３−（３，５−ジ−ｔ−ブチル−４−ヒドロキシフェニル）−プロピオネート］、２，２’−メチレンビス−（４−メチル−ｔ−ブチルフェノール）、トリエチレングリコール−ビス−［３−（３−ｔ−ブチル−５−メチル−４−ヒドロキシフェニル）−プロピオネート］、テトラキス［メチレン−３−（３’，５’−ジ−ｔ−ブチル−４’−ヒドロキシフェニル）プロピオネート］メタン、３，９−ビス［２−｛３−（３−ｔ−ブチル−４−ヒドロキシ−５−メチルフェニル）プロピオニルオキシ｝−１，１−ジメチルエチル］２，４，８，１０−テトラオキサスピロ（５，５）ウンデカン、Ｎ，Ｎ’−ビス−３−（３’，５’−ジ−ｔ−ブチル−４’−ヒドロキシフェニル）プロピオニルヘキサメチレンジアミン、Ｎ，Ｎ’−テトラメチレン−ビス−３−（３’−メチル−５’−ｔ−ブチル−４’−ヒドロキシフェノール）プロピオニルジアミン、Ｎ，Ｎ’−ビス−［３−（３，５−ジ−ｔ−ブチル−４−ヒドロキシフェノール）プロピオニル］ヒドラジン、Ｎ−サリチロイル−Ｎ’−サリチリデンヒドラジン、３−（Ｎ−サリチロイル）アミノ−１，２，４−トリアゾール、Ｎ，Ｎ’−ビス［２−｛３−（３，５−ジ−ｔ−ブチル−４−ヒドロキシフェニル）プロピオニルオキシ｝エチル］オキシアミド、ペンタエリスリチル−テトラキス［３−（３，５−ジ−ｔ−ブチル−４−ヒドロキシフェニル）プロピオネート］、Ｎ，Ｎ’−ヘキサメチレンビス−（３，５−ジ−ｔ−ブチル−４−ヒドロキシ−ヒドロシンナマイド、Ｎ，Ｎ’−ヘキサメチレンビス［３−（３，５−ジ−ｔｅｒｔ−ブチル−４−ヒドロキシフェニル）プロパンアミド］、３，５−ビス（１，１-ジメチルエチル）−４−ヒドロキシ安息香酸ヘキサデシルが挙げられる。中でも、トリエチレングリコール−ビス−［３−（３−ｔ−ブチル−５−メチル−４−ヒドロキシフェニル）−プロピオネート］、テトラキス［メチレン−３−（３’，５’−ジ−ｔ−ブチル−４’−ヒドロキシフェニル）プロピオネート］メタン、１，６−ヘキサンジオール−ビス−［３−（３，５−ジ−ｔ−ブチル−４−ヒドロキシフェニル）−プロピオネート］、ペンタエリスリチル−テトラキス［３−（３，５−ジ−ｔ−ブチル−４−ヒドロキシフェニル）プロピオネート］、Ｎ，Ｎ’−ヘキサメチレンビス−（３，５−ジ−ｔ−ブチル−４−ヒドロキシ−ヒドロシンナマイド、Ｎ，Ｎ’−ヘキサメチレンビス［３−（３，５−ジ−ｔｅｒｔ−ブチル−４−ヒドロキシフェニル）プロパンアミド］、３，５−ビス（１，１-ジメチルエチル）−４−ヒドロキシ安息香酸ヘキサデシルが好ましい。これらは、単独で用いてもよいし、併用してもよい���市販のヒンダードフェノール系酸化防止剤としては、例えば、アデカ社製アデカスタブＡＯ−２０、ＡＯ−３０、ＡＯ−４０、ＡＯ−５０、ＡＯ−６０、ＡＯ−７０、ＡＯ−８０、ＡＯ−３３０、ＢＡＳＦ社製イルガノックス２４５、２５９、５６５、１０１０、１０３５、１０７６、１０９８、１２２２、１３３０、１４２５、１５２０、３１１４、５０５７、住友化学工業社製スミライザーＢＨＴ−Ｒ、ＭＤＰ−Ｓ、ＢＢＭ−Ｓ、ＷＸ−Ｒ、ＮＷ、ＢＰ−７６、ＢＰ−１０１、ＧＡ−８０、ＧＭ、ＧＳ、サイアナミド社製サイアノックスＣＹ−１７９０が挙げられる。
【００５３】
本発明の熱可塑性樹脂組成物は、ヒンダードフェノール系酸化防止剤およびリン系酸化防止剤以外の、硫黄系酸化防止剤および／または光安定剤を含有してもよい。
【００５４】
硫黄系酸化防止剤としては、例えば、ジステアリル３，３’−チオジプロピオネート、ペンタエリスリチルテトラキス（３−ラウリルチオプロピオネート）、２−メルカプトベンズイミダゾール、ジドデシル３，３’−チオジプロピオネート、ジオクタデシル３，３’−チオジプロピオネート、ジトリデシル３，４’−チオジプロピオネート、２，２−ビス［［３−（ドデシルチオ）−１−オキソプロポキシ］メチル］−１，３−プロパンジイルエステル挙げられる。中でも、ジステアリル３，３’−チオジプロピオネート、ペンタエリスリチルテトラキス（３−ラウリルチオプロピオネート）が好ましい。これらは単独で用いてもよいし、併用してもよい。市販の硫黄系酸化防止剤としては、例えば、住友化学工業社製スミライザーＴＰ−Ｄ、ＭＢ、アデカ社製アデカスタブＡＯ−４１２Ｓ、ＡＯ−５０３が挙げられる。
【００５５】
光安定剤としては、例えば、ベンゾフェノン系化合物、ベンゾトリアゾール系化合物、サリシレート系化合物、ヒンダードアミン系化合物（ＨＡＬＳ）、ヒンダードフェノール系化合物が挙げられ、中でも、半芳香族ポリアミドとの親和性や耐熱性が高いことからヒンダードアミン系化合物が好ましい。市販の光安定剤としては、例えば、クラリアントジャパン社製ナイロスタブＳ−ＥＥＤ、共同薬品社製バイオソーブ０４、チバ・スペシャリティ・ケミカルズ社製チヌビン６２２、７６５、Ｃｙｔｅｃ社製サイアソーブＵＶ−３３４６、旭電化工業社製アデカスタブＬＡ−５７、ＢＡＳＦ社製チマソーブ１１９、９４４が挙げられる。
【００５６】
硫黄系酸化防止剤を含有する場合の含有量は０．０１〜５質量％であることが好ましく、０．１〜５質量％であることがさらに好ましい。光安定剤を含有する場合の含有量は０．０１〜５質量％であることが好ましく、０．１〜５質量％であることがさらに好ましい。光安定剤の含有量が０．０１〜５質量％であることにより、樹脂組成物は、光および熱を受けた際の変色および反射率の低下が抑えられる。光安定剤の含有量が０．１質量部未満であると、溶融混練時、成形時、実装時の耐熱変色性および耐光変色性の効果が小さく、５質量部を超えると、成形時に金型が汚れやすく、成形不良が発生する場合がある。特に、白色顔料として酸化チタンを用いる場合は、酸化チタンが光分解を促進する場合があるので、光安定剤を含有することが好ましい。
【００５７】
本発明の熱可塑性樹脂組成物は、強化材を含有してもよい。
【００５８】
強化材として、例えば、ガラス繊維、チタン酸カリウム繊維、アルミナ繊維、シリカ繊維、ジルコニア繊維、炭化ケイ素繊維、セラミックス繊維、ワラストナイト、セピオライト、アタパルジャイトなどの繊維状強化材や、タルク、粘土鉱物などの板状強化材や、シリカ、アルミナ、ガラスビーズなどの粒状強化材が挙げられる。中でも、機械的強度の向上の観点から、繊維状強化材が好ましく、高い反射率を保持する点で、ガラス繊維、チタン酸カリウム繊維、ワラストナイト、セピオライト、アタパルジャイトが好ましい。また、ガラス繊維とチタン酸カリウム繊維との併用や、ガラス繊維とワラストナイトとの併用が好ましい。
【００５９】
ガラス繊維は、シランカップリング剤で表面処理されたものであることが好ましい。あるいは、シランカップリング剤が分散した集束剤により表面処理されたものでもよい。シランカップリング剤としては、例えば、ビニルシラン系、アクリルシラン系、エポキシシラン系、アミノシラン系のものが挙げられる。なかでも、熱可塑性樹脂とガラス繊維との密着効果を得やすいことから、アミノシラン系のものが好ましい。
【００６０】
繊維状強化材の繊維長は、０．０１〜７ｍｍであることが好ましく、０．０２〜５ｍｍであることがより好ましい。また、繊維径は１〜２０μｍであることが好ましく、２〜１３μｍであることがより好ましい。繊維長が０．０１〜７ｍｍであり、繊維径が１〜２０μｍである強化材は、熱可塑性樹脂組成物の成形性に悪影響を及ぼすことなく、効率よく成形体を補強することができる。
【００６１】
強化材の含有量は、１〜５０質量％であることが好ましく、２〜３０質量％であることがより好ましく、４〜２０質量％であることがさらに好ましい。強化材は、含有量が１質量％未満であると、機械的強度向上効果が得られない場合があり、一方、５０質量％を超えると、溶融混練時の作業性が低下したり、樹脂組成物のペレットを得ることが難しくなる場合があり、また、得られる成形体は、機械的強度の補強効率が低下したり、強化材が成形表面に浮き出ることにより反射率が低下したりする場合がある。
【００６２】
本発明の熱可塑性樹脂組成物は、耐熱変色性の向上の観点から、酸化マグネシウムおよび水酸化マグネシウムから選択される１種以上のマグネシウム化合物を含有してもよい。マグネシウム化合物を含有することにより、熱可塑性樹脂組成物は、熱を受けた際の変色および反射率の低下が抑えられる。
【００６３】
マグネシウム化合物の平均粒径は、特に制限はないが、０．０１〜１０μｍであることが好ましく、０．１〜５μｍであることがより好ましい。
【００６４】
マグネシウム化合物として、熱可塑性樹脂との密着性および分散性を向上させるために、表面処理を施したものを使用してもよい。表面処理剤としては、例えば、アミノシラン、エポキシシランなどのシランカップリング剤や、チタンカップリング剤、シリコーン化合物、ポリオール化合物などが挙げられる。
【００６５】
マグネシウム化合物の含有量は、０．０５〜１０質量％であることが好ましく、０．２〜５質量％であることがより好ましく、０．５〜３質量％であることがさらに好ましい。マグネシウム化合物の含有量が０．０５質量％未満では、熱変色の抑制効果が小さく、１０質量％を超えると、熱可塑性樹脂組成物の製造時の溶融混練が困難となったり、成形性が損なわれたりすることがあり、また得られる成形体は機械的特性が不十分となることがある。
【００６６】
本発明の熱可塑性樹脂組成物を製造する方法としては、熱可塑性樹脂、白色顔料、ヒンダードフェノール系酸化防止剤、リン系酸化防止剤、および必要に応じて添加される強化材やマグネシウム化合物やその他添加剤などを配合して、溶融混練する方法が好ましい。
【００６７】
溶融混練法としては、ブラベンダー等のバッチ式ニーダー、バンバリーミキサー、ヘンシェルミキサー、ヘリカルローター、ロール、一軸押出機、二軸押出機等を用いる方法が挙げられる。
【００６８】
熱可塑性樹脂組成物を溶融混練で製造する際には、白色顔料および必要に応じて添加される強化材を、複数回に分けて熱可塑性樹脂に供給することが好ましい。熱可塑性樹脂と白色顔料との溶融混練時に、白色顔料あるいは強化材を一度に熱可塑性樹脂に添加すると、樹脂組成物は、温度が一時的に急激に低下するために、粘度が急上昇し、さらには大きなせん断力がかかることとなる。大きなせん断力がかかると、樹脂組成物は、実温度が装置の設定温度よりも高温になり、それによって有機成分が分解したり熱変色したりするおそれがある。
【００６９】
白色顔料や強化材を複数回に分けて熱可塑性樹脂に供給する方法としては、例えば、溶融混練機として連続式の二軸押出機を使用する場合に、トップフィーダーとサイドフィーダーとの２か所に分けて白色顔料や強化材を供給する方法が挙げられる。また溶融混練機としてバッチ式のミキサーを使用する場合は、複数回に分けて供給する方法が挙げられる。
【００７０】
白色顔料や強化材を複数回に分けて熱可塑性樹脂に供給することにより、樹脂組成物の実温度の過度な上昇を抑えて、溶融混練中の熱劣化、酸化劣化による変色を抑制することができる。また樹脂組成物から得られた成形体においても、熱劣化、酸化劣化による変色を抑制することができる。
【００７１】
熱可塑性樹脂組成物を様々な形状に加工する方法としては、溶融混合物をストランド状に押出しペレット形状にする方法や、溶融混合物をホットカット、アンダーウォーターカットしてペレット形状にする方法や、溶融混合物をシート状に押出しカッティングする方法や、溶融混合物をブロック状に押出し粉砕してパウダー形状にする方法などが挙げられる。
【００７２】
熱可塑性樹脂組成物を成形して成形体を製造する方法としては、例えば、射出成形法、押出成形法、ブロー成形法、焼結成形法が挙げられる。機械的特性、成形性の向上効果が大きいことから、射出成形法が好ましい。
【００７３】
射出成形機としては、特に限定されず、例えば、スクリューインライン式射出成形機またはプランジャ式射出成形機が挙げられる。射出成形機のシリンダー内で加熱溶融された熱可塑性樹脂組成物は、ショットごとに計量され、金型内に溶融状態で射出され、所定の形状で冷却、固化された後、成形体として金型から取り出される。射出成形時の樹の加熱溶融温度は、熱可塑性樹脂の融点（Ｔｍ）以上かつ（Ｔｍ＋５０℃）未満であることが好ましい。
【００７４】
本発明の樹脂組成物は結晶化速度が高いため、成形時の金型温度を、特に限定される必要はないが、１５０〜２３０℃の間に設定すると、成形時の結晶化が特に進行しやすく、結晶化度の高い熱可塑性樹脂組成物を含有する成形体が得られ、ひいては長期信頼性に優れた成形体が得られる。
【００７５】
本発明の樹脂組成物の加熱溶融時には、十分に乾燥された樹脂組成物ペレットを用いることが好ましい。含有する水分量が多いと、射出成形機のシリンダー内で樹脂が発泡して、最適な成形体を得ることが困難となることがある。この観点から、射出成形に用いる樹脂組成物ペレットの水分率は、０．３質量％未満であることが好ましく、０．１質量％未満であることがより好ましい。
【００７６】
溶融混練時には、窒素、二酸化炭素、アルゴンなどの不活性ガスを、機台の原料供給部から加熱部までの全体に封入して、不活性ガス雰囲気下で溶融混練することが好ましい。
【００７７】
本発明の熱可塑性樹脂組成物は、ヒンダードフェノール系酸化防止剤とリン系酸化防止剤との質量比（ヒンダードフェノール系酸化防止剤／リン系酸化防止剤）が、０〜０．２４の範囲にあることで、さらに、必要に応じて酸化マグネシウムおよび水酸化マグネシウムから選択される１種以上のマグネシウム化合物を含有することで、耐熱変色性に優れ、長期信頼性に優れ、ＬＥＤ反射体に好適であり、この反射体を備えるＬＥＤパッケージは、優れた輝度および光度を発揮し、ＬＥＤ照明装置や液晶ディスプレイのバックライトなどに好適に使用できる。
【実施例】
【００７８】
１．測定方法
実施例、比較例の熱可塑性樹脂組成物および成形体の特性は、以下の方法により測定し、評価した。
【００７９】
（１）融点（Ｔｍ）
【００８０】
示差走査熱量計（パーキンエルマー社製  ＤＳＣ−７型）用い、昇温速度２０℃／分で３６０℃まで昇温した後、３６０℃で５分間保持し、続いて降温速度２０℃／分で２５℃まで降温し、さらに２５℃で５分間保持後、再び昇温速度２０℃／分で昇温測定した際の吸熱ピークのトップを、融点（Ｔｍ）とした。
【００８１】
（２）反射率（初期）
後述の実施例、比較例で得られた成形体Ｉ（厚み０．５ｍｍ）および成形体ＩＩ（厚み０．１ｍｍ）を用いて、分光光度計（日立ハイテクサイエンス社製  Ｕ−４０００）により、４６０ｎｍの波長における反射率を求め、初期反射率とした。１００％標準合わせは、酸化アルミニウムの白板を用いた。なお、研磨していない面について測定した。
【００８２】
（３）反射率（短期加熱後反射率）
後述の実施例、比較例で得られた成形体Ｉを、熱風乾燥器中にて１７０℃で５時間処理したのちに、上記の（２）と同様に４６０ｎｍの波長における反射率を求め、短期加熱後反射率とした。
【００８３】
（４）反射率（長期加熱後反射率）
後述の実施例、比較例で得られた成形体Ｉを、熱風乾燥器中にて１２０℃で３０００時間処理したのちに、上記の（２）と同様に４６０ｎｍの波長における反射率を求め、長期加熱後反射率とした。
【００８４】
（５）反射率の厚み依存性
下記式に従って、反射率の厚み依存性を計算した。
厚み依存性＝（成形体Ｉの反射率）／（成形体ＩＩの反射率）
【００８５】
（６）耐リフロー性
下記の実施例で得られた成形体Ｉを試験片として、温度８５℃、相対湿度８５％の条件で１週間（１６８時間）吸湿処理を行った。その後、赤外線加熱式のリフロー炉中にて、１５０℃で１分間加熱し、１００℃／分の速度で２６５℃まで昇温し、１０秒間保持した。
その後の試験片について、ブリスター（水ぶくれ）の発生、溶融の有無などを目視で観察し、下記の基準で評価した。
○：ブリスターの発生、溶融などの外観変化がない
×：溶融あり
【００８６】
（７）機械的特性
実施例で得られた樹脂組成物を、射出成形機（ファナック社製  Ｓ２０００ｉ−１００Ｂ型）を用いて、シリンダー温度（融点＋１５℃）、金型温度１３０℃、窒素封入なしの条件で射出成形し、試験片（ダンベル片）を作製した。
得られた試験片を用いて、ＩＳＯ１７８に準拠して曲げ強度および曲げ弾性率を測定した。
【００８７】
２．原料
実施例および比較例で用いた原料を以下に示す。
【００８８】
（１）熱可塑性樹脂
・ポリアミド（Ａ−１）：ポリアミド１０Ｔ（ユニチカ社製  ＸｅｃｏＴ  ＸＮ３００）融点３１５℃
・ポリアミド（Ａ−２）：ポリアミド６Ｔ／６（ＢＡＳＦ製ＵＬＴＲＡＭＩＤ ＴＫＲ４３５１Ｅ）融点２８８℃
・ポリアミド（Ａ−３）：ポリアミド６６（ユニチカ社製  Ａ１２５Ｊ）融点２６０℃
・ポリエステル（Ａ−４）：ＰＣＴ（ＳＫ  Ｃｈｅｍｉｃａｌ社製  ＰＵＲＡＴＡＮ  ０５０２）融点２８５℃
【００８９】
（２）白色顔料
・Ｂ−１：酸化チタン（石原産業社製  タイペークＰＣ−３）、平均粒径０．２１μｍ
・Ｂ−２：硫酸バリウム（堺化学工業社製  バリファインＢＦ−２０）、平均粒径０．０３μｍ
・Ｂ−３：酸化亜鉛（堺化学工業社製  酸化亜鉛２種）、平均粒径０．６０μｍ）
【００９０】
（３）ヒンダードフェノール系酸化防止剤
・Ｃ−１：３，９−ビス［２−｛３−（３−ｔ−ブチル−４−ヒドロキシ−５−メチルフェニル）プロピオニルオキシ｝−１，１−ジメチルエチル］２，４，８，１０−テトラオキサスピロ（５，５）ウンデカン（アデカ社製  アデカスタブＡＯ−８０）
・Ｃ−２：Ｎ，Ｎ’−ヘキサメチレンビス［３−（３，５−ジ−ｔｅｒｔ−ブチル−４−ヒドロキシフェニル）プロパンアミド］（ＢＡＳＦ社製  イルガノックス１０９８）
・Ｃ−３：３，５−ビス（１，１-ジメチルエチル）−４−ヒドロキシ安息香酸ヘキサデシル（ケミプロ化成製  ＫＥＭＩＳＯＲＢ１１４）
【００９１】
（４）リン系酸化防止剤
・Ｄ−１：テトラキス（２，４−ジ−ｔｅｒｔ−ブチルフェニル）−４，４’−ビフェニレン−ジ−ホスホナイト（クラリアント社製  ホスタノックスＰ−ＥＰＱ）
・Ｄ−２：ビス（２，６−ジ−ｔｅｒｔ−ブチル−４−メチルフェニル）ペンタエリスリトールジホスファイト（アデカ社製  アデカスタブＰＥＰ−３６）
・Ｄ−３：トリス（２，４−ジ−ｔｅｒｔ−ブチルフェニル）ホスファイト（ＢＡＳＦ社製  イルガフォス１６８）
【００９２】
（５）強化材
・Ｅ−１：ガラス繊維（旭ファイバーグラス社製  ０３ＪＡＦＴ６９２）、平均繊維径１０μｍ、平均繊維長３ｍｍ
・Ｅ−２：ウォラストナイト（ＮＹＣＯ社製  ＮＹＧＬＯＳ ４Ｗ）、平均繊維径４．５μｍ、平均繊維長５０μｍ
【００９３】
（６）マグネシウム化合物
・Ｆ−１：酸化マグネシウム（協和化学工業社製  キョーワマグ  ＭＦ１５０）、平均粒径０．７２μｍ
・Ｆ−２：水酸化マグネシウム（協和化学工業社製  キスマ  ５Ｐ）、平均粒径０．７８μｍ
【００９４】
（７）その他の安定剤
・Ｇ−１：ヒンダードアミン系光安定剤    ２−エチル−２−エトキシ−オキザルアニリド（クラリアント社製  ナイロスタブ  Ｓ−ＥＥＤ）
・Ｇ−２：硫黄系酸化防止剤    ペンタエリスリチルテトラキス（３−ラウリル）チオプロピオネート（住友化学社製  スミライザー  ＴＰ−Ｄ）
【００９５】
実施例１
熱可塑性樹脂（Ａ−１）６１．３質量部、白色顔料（Ｂ−１）３５質量部、ヒンダードフェノール系酸化防止剤（Ｃ−１）０．２質量部、リン系酸化防止剤（Ｄ−１）１．５質量部、マグネシウム化合物（Ｆ−１）２質量部をドライブレンドし、ロスインウェイト式連続定量供給装置（クボタ社製  ＣＥ−Ｗ−１型）を用いて計量し、スクリュー径２６ｍｍ、Ｌ／Ｄ５０の同方向二軸押出機（東芝機械社製  ＴＥＭ２６ＳＳ型）の主供給口に供給して、溶融混練を行った。定量供給装置と、押出機の主供給口と、サイドフィーダーとから窒素ガスを導通し、酸素濃度が１体積％以下となるように維持した。溶融混練物をダイスからストランド状に引き取った後、水槽に通して冷却固化し、それをペレタイザーでカットして樹脂組成物のペレットを得た。押出機のバレル温度設定を（融点−５℃〜融点＋１５℃）とし、スクリュー回転数を２５０ｒｐｍとし、吐出量を２５ｋｇ／ｈとした。
【００９６】
得られた樹脂組成物のペレットを十分に乾燥した後、射出成形機（日本製鋼所社製  Ｊ３５−ＡＤ）を用いて、成形機の原料供給部に窒素ガスを導通し、酸素濃度が１体積％以下となるように窒素封入し、シリンダー温度を（融点＋１５℃）とし、金型温度を１４０℃とし、成形サイクルを２５秒とした条件で、２０ｍｍ×２０ｍｍ×０．６ｍｍｔの成形体を作製した。得られた成形体の片面を研磨紙（＃６００および＃２０００）にて研磨し、０．５ｍｍｔおよび０．１ｍｍｔの厚みに調整し、それぞれ成形体Ｉ、成形体ＩＩとした。
【００９７】
実施例２〜３１、比較例１〜８
実施例１と比べて、樹脂組成物の組成を表１〜表３に示すように変更した。そして、それ以外は実施例１と同様の操作をおこなって、各実施例、比較例について成形体Ｉ、成形体ＩＩを作製した。
【００９８】
作製した成形体を用いて各種評価試験を行った。実施例１〜１５についての結果を表１に示し、実施例１６〜３１についての結果を表２に示し、比較例１〜８についての結果を表３に示す。
【００９９】
【表１】
2019085448.tif 000002
【０１００】
【表２】
2019085448.tif 000003
【０１０１】
【表３】
2019085448.tif 000004
【０１０２】
実施例１〜３１の成形体は、初期反射率、短期加熱後反射率、長期加熱後反射率がいずれも高く、耐リフローはんだ性にも優れるものであった。
【０１０３】
実施例１〜３の対比から、実施例１のようにポリアミドポリアミド１０Ｔを用いた方が、実施例２のようにポリアミド６Ｔ／６を用いた場合や、実施例３のようにポリエステルを用いた場合に比べて耐熱変色性に優れ、反射率が高かった。また、実施例３のようにポリエステル樹脂よりも実施例１、２のようにポリアミド樹脂を用いた方が機械的特性に優れていた。
【０１０４】
実施例１〜３１では、表に記載されたヒンダードフェノール系酸化防止剤（Ｃ）とリン系酸化防止剤（Ｄ）との質量比（Ｃ／Ｄ）が０〜０．２４の範囲であったため、耐熱変色性に優れ、特に長期加熱後反射率が高かった。
【０１０５】
実施例１、４〜６の対比から、白色顔料を２種以上用いた方が反射率の厚み依存性が少なかった。
【０１０６】
実施例１と１６との対比から、硫黄系酸化防止剤を含有していない実施例１に比べて、これを含有した実施例１６の方が、特に長期加熱後反射率が高かった。
【０１０７】
比較例１は、融点が２７０℃未満のポリアミドを用いたため、耐リフロー性評価試験において溶融し、耐リフローはんだ性が劣っていた。
【０１０８】
比較例２は、白色顔料の含有量が１０質量％未満であったため、反射率が低いものであった。
【０１０９】
比較例３は、白色顔料の含有量が５０質量％を超えていたため、成形性が悪く、また曲げ強度が低かった。
【０１１０】
比較例４は、ヒンダードフェノール系酸化防止剤とリン系酸化防止剤のいずれも含有していなかったため、初期反射率、短期加熱後反射率、長期加熱後反射率のいずれもが低かった。
【０１１１】
比較例５は、リン系酸化防止剤を含有していなかったため、初期反射率は優れるものの、短期加熱後反射率、長期加熱後反射率が低く、耐熱変色性に劣っていた。
【０１１２】
比較例６は、リン系酸化防止剤（Ｄ）の含有量が本発明で規定する範囲外であり、なおかつヒンダードフェノール系酸化防止剤（Ｃ）とリン系酸化防止剤（Ｄ）の質量比（Ｃ／Ｄ）が本願で規定する範囲外であったため、長期加熱後反射率が低く、耐熱変色性に劣っていた。
【０１１３】
比較例７は、ヒンダードフェノール系酸化防止剤（Ｃ）とリン系酸化防止剤（Ｄ）の質量比（Ｃ／Ｄ）は本願で規定する範囲内であったが、リン系酸化防止剤（Ｄ）の含有量が本願で規定する範囲外であったため、長期加熱後反射率が低く、耐熱変色性に劣っていた。
【０１１４】
比較例８は、表に記載されたヒンダードフェノール系酸化防止剤（Ｃ）とリン系酸化防止剤（Ｄ）の質量比（Ｃ／Ｄ）が本発明で規定する範囲外であったため、リン系酸化防止剤の含有量が等しい実施例２８および３１に比べて、長期加熱後反射率が低く、耐熱変色性に劣っていた。また、実施例２８および３１に比べて曲げ強度も低いものであった。